(57)【特許請求の範囲】
【請求項１】
（ａ）アルカノールアミン；
（ｂ）水混和性有機共溶媒；
（ｃ）第四級アンモニウム化合物；
（ｄ）非遊離酸官能性腐食防止剤；及び
（ｅ）水
を含み、カルボン酸及びスルホン酸を含まず、且つｐＨが９超である、ポリマー組成物であるフォトレジスト、エッチング後の残渣、アッシング後の残渣、及び汚染物を除去するための半水性の剥離及び洗浄配合物。
【請求項２】
前記（ａ）アルカノールアミン及び前記（ｂ）水混和性有機共溶媒の合計が、１ｗｔ％〜５０ｗｔ％の範囲であり；前記（ｃ）第四級アンモニウム化合物は、０．５ｗｔ％〜１０ｗｔ％の範囲であり； 前記（ｄ）非遊離酸官能性腐食防止剤は、０．５ｗｔ％〜１５ｗｔ％の範囲であり；及び前記（ｅ）水は、４０ｗｔ％〜９５ｗｔ％の範囲である、請求項１に記載の配合物。
【請求項３】
前記アルカノールアミンが、モノエタノールアミン、Ｎ−メチルエタノールアミン、トリエタノールアミン、イソプロパノールアミン、ジエチルヒドロキシルアミン及びこれらの混合物からなる群より選択され；前記水混和性有機共溶媒が、グリコールエーテル及びフルフリルアルコールからなる群より選択される、請求項１又は２に記載の配合物。
【請求項４】
前記水混和性有機共溶媒が、プロピレングリコール（ＰＧ）、ジプロピレングリコールメチルエーテル（ＤＰＭ）、トリプロピレングリコールメチルエーテル（ｔ−ＰＧＭＥ）、プロピレングリコールメチルエーテル（ＰＧＭＥ）、プロピレングリコールプロピルエーテル（ＰＧＰＥ）、トリ（プロピレングリコール）モノメチルエーテル、２−（２−ブトキシエトキシ）エタノール、テトラヒドロフルフリルアルコール（ＴＨＦＡ）及びこれらの混合物からなる群より選択される、請求項１〜３のいずれか一項に記載の配合物。
【請求項５】
前記第四級アンモニウム化合物が、テトラメチルアンモニウムヒドロキシド（ＴＭＡＨ）、テトラエチルアンモニウムヒドロキシド、テトラブチルアンモニウムヒドロキシド（ＴＢＡＨ）、テトラプロピルアンモニウムヒドロキシド、トリメチルエチルアンモニウムヒドロキシド、（２−ヒドロキシエチル）トリメチルアンモニウムヒドロキシド、（２−ヒドロキシエチル）トリエチルアンモニウムヒドロキシド、（２−ヒドロキシエチル）トリプロピルアンモニウムヒドロキシド、（１−ヒドロキシプロピル）トリメチルアンモニウムヒドロキシド、エチルトリメチルアンモニウムヒドロキシド、ジエチルジメチルアンモニウムヒドロキシド、ベンジルトリメチルアンモニウムヒドロキシド及びこれらの混合物からなる群より選択される、請求項１〜４のいずれか一項に記載の配合物。
【請求項６】
前記腐食防止剤が、カテコール、ｔ−ブチルカテコール、ピロガロール、及びこれらの混合物からなる群より選択される、請求項１〜５のいずれか一項に記載の配合物。
【請求項７】
（ａ）モノエタノールアミン、Ｎ−メチルエタノールアミン及びこれらの混合物からなる群より選択される、アルカノールアミン；
（ｂ）プロピレングリコール（ＰＧ）、ジプロピレングリコールメチルエーテル（ＤＰＭ）、トリプロピレングリコールメチルエーテル（ｔ−ＰＧＭＥ）、テトラヒドロフルフリルアルコール（ＴＨＦＡ）及びこれらの混合物からなる群より選択される、水混和性有機共溶媒；
（ｃ）テトラメチルアンモニウムヒドロキシド（ＴＭＡＨ）、テトラエチルアンモニウムヒドロキシド、テトラブチルアンモニウムヒドロキシド（ＴＢＡＨ）及びこれらの混合物からなる群より選択される、０．５ｗｔ％〜１０ｗｔ％の、第四級アンモニウム化合物；
（ｄ）ｔ−ブチルカテコール、ピロガロール及びこれらの混合物から選択される、０．５ｗｔ％〜１５ｗｔ％の、腐食防止剤；
（ｅ）残部の水
を含み、カルボン酸及びスルホン酸を含まず、前記アルカノールアミンと前記水混和性有機共溶媒との合計の重量パーセントが５ｗｔ％〜４０ｗｔ％であり、且つｐＨが９超である、ポリマー組成物であるフォトレジスト、エッチング後の残渣、アッシング後の残渣、及び汚染物を除去するための半水性の剥離及び洗浄配合物。
【請求項８】
前記水混和性有機共溶媒が、ジプロピレングリコールメチルエーテル（ＤＰＭ）である、請求項７に記載の配合物。
【請求項９】
（ａ）アルカノールアミン；
（ｂ）水混和性有機共溶媒；
（ｃ）第四級アンモニウム化合物； 
（ｄ）非遊離酸官能性腐食防止剤；及び
（ｅ）水
を含み、カルボン酸及びスルホン酸を含まず、かつｐＨが９超である配合物と、半導体基板とを接触させることを含む、前記半導体基板からポリマー組成物であるフォトレジスト、エッチング残渣又はアッシング残渣、及び汚染物を除去する方法。
【請求項１０】
前記アルカノールアミンが、モノエタノールアミン、Ｎ−メチルエタノールアミン、トリエタノールアミン、イソプロパノールアミン、ジエチルヒドロキシルアミン及びこれらの混合物からなる群より選択され；前記水混和性有機共溶媒が、グリコールエーテル及びフルフリルアルコールからなる群より選択され；且つ前記アルカノールアミン及び前記水混和性有機共溶媒の合計の重量パーセントが、５ｗｔ％〜４０ｗｔ％の範囲である、請求項９に記載の方法。
【請求項１１】
前記水混和性有機共溶媒が、プロピレングリコール（ＰＧ）、ジプロピレングリコールメチルエーテル（ＤＰＭ）、トリプロピレングリコールメチルエーテル（ｔ−ＰＧＭＥ）、プロピレングリコールメチルエーテル（ＰＧＭＥ）、プロピレングリコールプロピルエーテル（ＰＧＰＥ）、トリ（プロピレングリコール）モノメチルエーテル、２−（２−ブトキシエトキシ）エタノール、テトラヒドロフルフリルアルコール（ＴＨＦＡ）及びこれらの混合物からなる群より選択される、請求項９又は１０に記載の方法。
【請求項１２】
前記第四級アンモニウム化合物が、０．５ｗｔ％〜１０ｗｔ％であり、且つテトラメチルアンモニウムヒドロキシド（ＴＭＡＨ）、テトラエチルアンモニウムヒドロキシド、テトラブチルアンモニウムヒドロキシド（ＴＢＡＨ）、テトラプロピルアンモニウムヒドロキシド、トリメチルエチルアンモニウムヒドロキシド、（２−ヒドロキシエチル）トリメチルアンモニウムヒドロキシド、（２−ヒドロキシエチル）トリエチルアンモニウムヒドロキシド、（２−ヒドロキシエチル）トリプロピルアンモニウムヒドロキシド、（１−ヒドロキシプロピル）トリメチルアンモニウムヒドロキシド、エチルトリメチルアンモニウムヒドロキシド、ジエチルジメチルアンモニウムヒドロキシド、ベンジルトリメチルアンモニウムヒドロキシド及びこれらの混合物からなる群より選択される、請求項９〜１１のいずれか一項に記載の方法。
【請求項１３】
前記腐食防止剤が、０．５ｗｔ％〜１５ｗｔ％であり、且つカテコール、ｔ−ブチルカテコール、ピロガロール、及びこれらの混合物からなる群より選択される、請求項９〜１２に記載の方法。
【請求項１４】
（ａ）１０ｗｔ％のＮ−メチルエタノールアミン；
（ｂ）１０ｗｔ％のジプロピレングリコールメチルエーテル（ＤＰＭ）；
（ｃ）０．６ｗｔ％のテトラメチルアンモニウムヒドロキシド（ＴＭＡＨ）； 
（ｄ）１０ｗｔ％のピロガロール；及び
（ｅ）残部の水
を含み、カルボン酸及びスルホン酸を含まず、ｐＨが９超である、ポリマー組成物であるフォトレジスト、エッチング後の残渣、アッシング後の残渣、及び汚染物を除去するための半水性の剥離及び洗浄配合物。
【請求項１５】
（ａ）１９〜２２ｗｔ％のモノエタノールアミン；
（ｂ）１２ｗｔ％のジプロピレングリコールメチルエーテル（ＤＰＭ）；
（ｃ）２．３〜３．５ｗｔ％のテトラメチルアンモニウムヒドロキシド（ＴＭＡＨ）； 
（ｄ）２．３ｗｔ％のｔ−ブチルカテコール；及び
（ｅ）残部の水
を含み、ｐＨが９超である、半水性の剥離及び洗浄配合物。
【請求項１６】
（ａ）１９〜２２ｗｔ％のモノエタノールアミン；
（ｂ）１２ｗｔ％のジプロピレングリコールメチルエーテル（ＤＰＭ）；
（ｃ）２．３〜３．５ｗｔ％のテトラメチルアンモニウムヒドロキシド（ＴＭＡＨ）； 
（ｄ）２．３ｗｔ％のｔ−ブチルカテコール；及び
（ｅ）残部の水
を含み、カルボン酸及びスルホン酸を含まず、ｐＨが９超である、ポリマー組成物であるフォトレジスト、エッチング後の残渣、アッシング後の残渣、及び汚染物を除去するための半水性の剥離及び洗浄配合物。
【請求項１７】
（ａ）１４〜２２ｗｔ％のモノエタノールアミン（ＭＥＡ）；
（ｂ）１２〜１７ｗｔ％のジプロピレングリコールメチルエーテル（ＤＰＭ）；
（ｃ）２．３〜３．５ｗｔ％のテトラメチルアンモニウムヒドロキシド（ＴＭＡＨ）； 
（ｄ）ｔ−ブチルカテコール（ＴＢＣ）；及び
（ｅ）残部の水
を含み、ｐＨが９超であり、前記（ｂ）ＤＰＭと前記（ｃ）ＴＭＡＨとが、１３．７：１〜２７．２：１の重量比で存在しており、前記（ｂ）ＤＰＭと前記（ａ）ＭＥＡとが、０．５：１〜１．２：１の重量比で存在しており、前記（ｃ）ＴＭＡＨと前記（ｄ）ＴＢＣとが、０．３：１〜０．４：１の重量比で存在している、半水性の剥離及び洗浄配合物。
【請求項１８】
半導体基板と請求項１４〜１７のいずれか一項に記載の配合物とを接触させることを含む、前記半導体基板からポリマー組成物であるフォトレジスト、エッチング残渣又はアッシング残渣、及び不純物を除去する方法。
【請求項１９】
前記第四級アンモニウム化合物が、２５％濃度のテトラメチルアンモニウムヒドロキシド水溶液である、請求項１〜８のいずれか一項に記載の半水性の剥離及び洗浄配合物。
【請求項２０】
前記テトラメチルアンモニウムヒドロキシドが、２５％濃度の水溶液である、請求項１４〜１７のいずれか一項に記載の半水性の剥離及び洗浄配合物。
【発明の詳細な説明】
【技術分野】
【０００１】
半導体又は半導体微細回路の製造においては、基板材料をポリマー有機物質でコーティングすることが頻繁に必要である。基板材料のいくつかの例としては、アルミニウム、チタン、銅、二酸化シリコンをコーティングしたシリコンウェハーであって、任意的にアルミニウム、チタン、又は銅の金属要素を有するもの等が挙げられる。典型的には、ポリマー有機物質は、フォトレジスト材料である。これは、フォトリソグラフィーのための露光後に現像されたときにエッチングマスクを形成するであろう材料である。いくつかの場合には、フォトレジスト層は、再加工される必要がある。後の処理ステップにおいて、フォトレジストの少なくとも一部は、基板の表面から除去される。基板からフォトレジストを除去する一つの一般的な方法は、湿式化学法による。基板からフォトレジストを除去するために配合される湿式の化学組成物は、あらゆる金属製の回路の表面を、腐食せず、溶解せず、且つ／若しくは曇らさずに；無機基板を化学的に変化させずに；且つ／又は基板を攻撃せずに、フォトレジストを除去しなければならない。フォトレジストを除去する他の一つの方法は、ドライアッシング法によるものであり、これはフォトレジストを、酸素又はフォーミングガス（例えば水素）のどちらかを用いたプラズマアッシングにより除去する。残渣又は副生成物は、フォトレジスト自身、又はフォトレジスト、下層の基板及び／若しくはエッチングガスの組合せとなるであろう。これらの残渣又は副生成物は、サイドウォールポリマー（ｓｉｄｅｗａｌｌ  ｐｏｌｙｍｅｒ）、ベール（ｖｅｉｌ）又はフェンス（ｆｅｎｃｅ）と呼ばれることがある。
【背景技術】
【０００２】
反応性イオンエッチング（ＲＩＥ：Ｒｅａｃｔｉｖｅ  Ｉｏｎ  Ｅｔｃｈｉｎｇ） は、ビア、金属線及びトレンチの形成の間のパターン転写に関してますます好まれるプロセスとなっている。例えば、多層の配線工程の相互接続配線を必要とする複雑な半導体デバイス、例えば先進のＤＲＡＭ及びマイクロプロセッサは、ＲＩＥを利用して、ビア、金属線及びトレンチ構造を作る。ビアは、層間の誘電体を貫いて、一つの層のシリコン、シリコン化合物又は金属の配線と、隣の層の配線との接触を与えるために用いられる。
【０００３】
金属線は、デバイスの相互接続として用いられる導電体である。トレンチ構造は、金属線構造の形成で用いられる。ビア、金属線、トレンチ構造は、典型的には、金属及び合金、例えば、Ａｌ、Ａｌ及びＣｕの合金、Ｃｕ、Ｔｉ、ＴｉＮ、Ｔａ、ＴａＮ、Ｗ、ＴｉＷ、シリコン又はシリコン化合物（例えばタングステン、チタン、又はコバルトのシリコン化合物）を露出する。ＲＩＥプロセスは、典型的には、残渣又は複合混合物を残し、これには再スパッタされた（ｒｅ−ｓｐｕｔｔｅｒｅｄ）酸化物材料、フォトレジストからの有機材料、並びに／又はビア、金属線及び／若しくはトレンチ構造をリソグラフィーで画定するために用いられる反射防止コーティング材料が挙げられる。
【０００４】
基板の露出した表面を腐食せず、溶解せず、又は曇らせずに、これらの不要な材料を除去することができる洗浄配合物及び洗浄方法を提供することが望ましい。いくつかの例では、不要な材料は、フォトレジストと呼ばれるポリマー組成物である。他の例では、除去されるべき不要な材料は、エッチング処理若しくはアッシング処理の残渣、又は単純な汚染物である。この技術分野における特許としては特許文献１〜４を挙げることができる。
【先行技術文献】
【特許文献】
【０００５】
【特許文献１】米国特許番号第６，６２７，５８７号（Ｎａｇｈｓｈｉｎｅｈら）
【特許文献２】米国特許番号第６，７２３，６９１号（Ｎａｇｈｓｈｉｎｅｈら）
【特許文献３】米国特許番号第６，８５１，４３２号（Ｎａｇｈｓｈｉｎｅｈら）
【特許文献４】米国特許出願公開第２００６／００１６７８５号
【発明の概要】
【発明が解決しようとする課題】
【０００６】
この課題の共通の目標は、ヒドロキシルアミンのない、金属基板用、例えばアルミニウム及び銅の基板用の剥離及び洗浄配合物を開発することである。そのような剥離剤は、ヒドロキシルアミン剥離剤よりも低い所有コスト（ＣＯＯ：Ｃｏｓｅ  Ｏｆ  Ｏｗｎｅｒｓｈｉｐ）を有するであるう。
【課題を解決するための手段】
【０００７】
したがって、本発明の一つの態様は、バルクのフォトレジストと共にエッチング後の残渣、及びアッシング後の残渣を除去するための配合物である。その配合物は、アルカノールアミン、水混和性有機共溶媒、第四級アンモニウム化合物、非遊離酸官能性の（ｎｏｎ−ｆｒｅｅ  ａｃｉｄ  ｆｕｎｃｔｉｏｎａｌｉｔｙ）腐食防止剤、及び残部の水を含有する。そのｐＨは９超である。本発明に関して、「混和性」には、溶解性を含む。
【０００８】
本発明の他の一つの態様によると、バルクのフォトレジストと共にエッチング後の残渣、及びアッシング後の残渣を基板から除去するための方法は、上述した配合物を基板に適用して、フォトレジスト、エッチング後の残渣、アッシング後の残渣、及び汚染物を基板から除去することを含む。
【発明を実施するための形態】
【０００９】
本発明は、フォトレジスト、エッチング後の残渣、アッシング後の残渣、及び汚染物の基板からの除去のために主に設計される配合物に関する。その配合物は、アルカノールアミン、水混和性有機共溶媒、第四級アンモニウム化合物、腐食防止剤及び残部の水を含有する。そのｐＨは９超である。本発明に関して、「混和性」には、溶解性を含む。
【００１０】
ある種の実施態様において、アルカノールアミンとしては、限定されないが、モノエタノールアミン、Ｎ−メチルエタノールアミン、トリエタノールアミン、イソプロパノールアミン、ジエチルヒドロキシルアミン、及びこれらの混合物が挙げられる。
【００１１】
ある種の実施態様において、水混和性有機共溶媒は、グリコールエーテル又はフルフリルアルコールとすることができる。グリコールエーテルとしては、グリコールモノ（Ｃ１〜Ｃ６）アルキルエーテル、及びグリコールジ（Ｃ１〜Ｃ６）アルキルエーテル、例えば、限定されないが、（Ｃ１〜Ｃ２０）アルカンジオール、（Ｃ１〜Ｃ６）アルキルエーテル及び（Ｃ１〜Ｃ２０）アルカンジオールジ（Ｃ１〜Ｃ６）アルキルエーテルを挙げることができる。グリコールエーテルの例は、ジプロピレングリコールメチルエーテル、トリプロピレングリコールメチルエーテル、エチレングリコールモノメチルエーテル、エチレングリコールモノエチルエーテル、エチレングリコールモノブチルエーテル、エチレングリコールジメチルエーテル、エチレングリコールジエチルエーテル、ジエチレングリコールモノメチルエーテル、ジエチレングリコールモノエチルエーテル、ジエチレングリコールモノプロピルエーテル、ジエチレングリコールモノイソプロピルエーテル、ジエチレングリコールモノブチルエーテル、ジエチレングリコールモノイソブチルエーテル、ジエチレングリコールモノベンジルエーテル、ジエチレングリコールジメチルエーテル、ジエチレングリコールジエチルエーテル、トリエチレングリコールモノメチルエーテル、トリエチレングリコールジメチルエーテル、ポリエチレングリコールモノメチルエーテル、ジエチレングリコールメチルエチルエーテル、トリエチレングリコールエチレングリコールモノメチルエーテルアセテート、エチレングリコールモノエチルエーテルアセテート、プロピレングリコールモノメチルエーテル、プロピレングリコールジメチルエーテル、プロピレングリコールモノブチルエーテル、プロピレングリコール、モノプロピルエーテル、ジプロピレングリコールモノメチルエーテル、ジプロピレングリコールモノプロピルエーテル、ジプロピレングリコールモノイソプロピルエーテル、ジプロピレングリコールモノブチルエーテル、ジプロピレングリコールジイソプロピルエーテル、トリプロピレングリコールモノメチルエーテル、１−メトキシ−２−ブタノール、２−メトキシ−１−ブタノール、２−メトキシ−２−メチルブタノール、１，１−ジメトキシエタンおよび２−（２−ブトキシエトキシ）エタノール及びこれらの混合物がある。グリコールエーテルのより典型的な例は、プロピレングリコールモノメチルエーテル、プロピレングリコールモノプロピルエーテル、トリ（プロピレングリコール）モノメチルエーテル及び２−（２−ブトキシエトキシ）エタノールがある。フルフリルアルコールの例は、テトラヒドロフルフリルアルコール（ＴＨＦＡ）がある。
【００１２】
有機溶媒（アルカノールアミン及び水混和性有機共溶媒）の合計は、１ｗｔ％〜５０ｗｔ％の範囲であり、好ましい範囲は、５ｗｔ％〜４０ｗｔ％である。脱イオン（ＤＩ：ＤｅＩｏｎｉｚｅｄ）水は、４０ｗｔ％〜９５ｗｔ％であり、好ましい範囲は５０ｗｔ％〜８０ｗｔ％である。
【００１３】
ある種の実施態様において、第四級アンモニウム化合物としては、限定されないが、第四級アンモニウムヒドロキシド、例えばテトラメチルアンモニウムヒドロキシド（ＴＭＡＨ）、テトラエチルアンモニウムヒドロキシド、テトラブチルアンモニウムヒドロキシド（ＴＢＡＨ）、テトラプロピルアンモニウムヒドロキシド、トリメチルエチルアンモニウムヒドロキシド、（２−ヒドロキシエチル）トリメチルアンモニウムヒドロキシド、（２−ヒドロキシエチル）トリエチルアンモニウムヒドロキシド、（２−ヒドロキシエチル）トリプロピルアンモニウムヒドロキシド、（１−ヒドロキシプロピル）トリメチルアンモニウムヒドロキシド、エチルトリメチルアンモニウムヒドロキシド、ジエチルジメチルアンモニウムヒドロキシド、ベンジルトリメチルアンモニウムヒドロキシド及びこれらの混合物が挙げられる。第四級アンモニウム化合物は、０．５ｗｔ％〜１０ｗｔ％、又は５ｗｔ％〜１０ｗｔ％の範囲の量で存在する。
【００１４】
ある種の実施態様において、この組成物は０．５ｗｔ％〜１５ｗｔ％の一以上の腐食防止剤を含む場合がある。同様の用途に対し本分野で知られるあらゆる腐食防止剤を用いることができる。用いることができる腐食防止剤の例としては、カテコール、ｔ−ブチルカテコール、ピロガロール、ベンゾトリアゾール（ＢＺＴ）、レゾルシノール、没食子酸のエステル及びこれらの混合物が挙げられる。これらは、金属の腐食を回避する非遊離酸官能性腐食防止剤である。
【００１５】
遊離酸官能性を有し、そして以下の実施例で腐食から金属を適切に防護しないことを示した特定の腐食防止剤の例としては、アントラニル酸、没食子酸、オクタン酸、ステアリン酸、安息香酸、イソフタル酸、マレイン酸、フマル酸、Ｄ，Ｌ−リンゴ酸、マロン酸、フタル酸、無水マレイン酸、無水フタル酸、カルボキシベンゾトリアゾール、乳酸、クエン酸等、及びこれらの混合物又は上記のリストの腐食防止剤との混合物が挙げられる。
【００１６】
本発明は、半導体基板の清浄化に関連して主に述べられているが、本発明の洗浄配合物を、有機残渣及び無機残渣を有する、あらゆる基板又は半導体デバイスを清浄化するために用いることができる。
【実施例】
【００１７】
本発明をさらに説明する目的で、以下の実施例を与えるが、これは決して本発明を限定することを意図していない。
【００１８】
本発明の配合物の実施例を以下に与える。それら配合物で用いられる略語を以下に記載する。
ＴＨＦＡ＝テトラヒドロフルフリルアルコール
ＴＭＡＨ＝テトラメチルアンモニウムヒドロキシド
ＤＰＭ＝ジプロピレングリコールメチルエーテル
ＴＢＡＨ＝テトラブチルアンモニウムヒドロキシド
ＭＥＡ＝モノエタノールアミン
ＮＭＥＡ＝Ｎ−メチルエタノールアミン
ｐ−ＴＳＡ＝ｐ−トルエンスルホン酸
ｔ−ＰＧＭＥ＝トリプロピレングリコールメチルエーテル
ＰＧ＝プロピレングリコール
ＤＥＨＡ＝ジエチルヒドロキシアミン
【００１９】
以下の実施例において、全ての量は、重量％で与えられ、且つ合計で１００ｗｔ％となる。本明細書で開示した組成物を、全ての固体が溶解するまで、室温で、容器中で成分を共に混合することにより調製した。本明細書で開示したある種の組成物の実施例を、表１に示す。
【００２０】
【表１】
0005584044.tif 000002
【表２】
0005584044.tif 000003
【表３】
0005584044.tif 000004
【表４】
0005584044.tif 000005
【００２１】
多層の配線工程（ＢＥＯＬ：Ｂａｃｋ−Ｅｎｄ−ＯＦ−Ｌｉｎｅ）の相互接続配線を必要とする複雑な半導体デバイス、例えばＤＲＡＭ及びマイクロプロセッサは、反応性イオンエッチング（ＲＩＥ）を利用してビア、金属線及びパッド（Ｐａｄ）を作る。洗浄実験で用いたビアは、層間の誘電体をエッチストップ、例えばＴｉＮ、ＳｉＮ等まで貫く一方で、金属線は、デバイスの相互接続として用いられる導電体であった。
【００２２】
いくつかの基板（金属１〜３）をアッシングしたが、他はアッシングしなかった。基板をアッシングした場合、洗浄化されるべき主な残渣は、エッチング液残渣であった。そして、基板をアッシングしなかった場合、洗浄化又は剥離されるべき主な残渣は、エッチング残渣とフォトレジストの両方だった。金属１〜３は、様々な回路構造であり、それぞれアルミニウム金属から作った。
【００２３】
洗浄試験は、周囲０．５インチのテフロン（登録商標）攪拌子を６００ｒｐｍで用いて、４００ｍＬビーカー中で３０５ｍＬの洗浄組成物を用いて実行した。必要な場合には、ホットプレート上で、以下に示すように、洗浄組成物を、所望の温度まで加熱した。約１インチ×１インチのサイズのウェハーの切片を、次の一連の条件下でその組成物中に浸した：１分〜３０分の範囲の処理時間、２５℃〜７５℃の処理温度。
【００２４】
洗浄の結果を表２に要約する。
【表５】
0005584044.tif 000006
【００２５】
用いた異なる腐食防止剤の間で、ピロガロール及びｔ−ブチルカテコールを有する配合物（実施例Ｖ、Ｗ〜Ｘ、Ｚ、Ａ１〜Ａ８）が、一般的に用いられている腐食防止剤（没食子酸（実施例Ａ〜Ｎ）、オクタン酸（実施例Ｓ〜Ｔ）、ステアリン酸（実施例Ｕ）、ｔ−ブチル安息香酸（実施例Ｙ）、カテコール（実施例Ｏ、Ｑ）、又はカテコールと没食子酸との組み合わせ（実施例Ｎ、Ｐ、Ｒ））と比較して、非常に良好に機能した。表２中のデータは、２５％希釈のＴＭＡＨ、及び遊離酸官能性を有さない、すなわちカルボン酸又はスルホン酸のどちらかを有さない（「非遊離酸官能性」）腐食防止剤を用いた配合物は、フォトレジスト乖離及び金属腐食回避について良好に機能することを示している。
【００２６】
前述の実施例、及び好ましい実施態様の記載は、請求項により定義された本発明を限定するものとしてではなく、例証しているものとして解釈されるべきである。容易に認識されるように、上述した特徴の多数の変型及び組合せを、請求項で示される本発明から離れることなく利用することができる。そのような変型は、発明の精神及び範囲からの逸脱とはみなされず、且つそのような全ての変型が、次の特許請求の範囲内に含まれると解釈される。